(57)【要約】【課題】高い信頼性で且つ歩留まりよくゲルを形成することができるゲル固定用基材を提供する。【解決手段】本発明のゲル固定用基材１は、電気泳動用のゲル３を固定するためのゲル固定用基材であって、上記ゲル３を固定する面の少なくとも一部に、当該ゲル３を付着させるための処理が施されたゲル付着領域２を有している。【選択図】図１
2012002801.tif 000002
【特許請求の範囲】
【請求項１】
電気泳動用のゲルを固定するためのゲル固定用基材であって、
上記ゲルを固定する面の少なくとも一部に、当該ゲルを付着させるための処理が施されたゲル付着領域を有しており、
上記ゲル付着領域が凸状に形成されていることを特徴とするゲル固定用基材。
【請求項２】
上記ゲル付着領域内に、複数の凹凸構造が形成されていることを特徴とする請求項１に記載のゲル固定用基材。
【請求項３】
上記ゲル付着領域の少なくとも一部が親水性を有し、上記面であって且つ当該ゲル付着領域以外の領域の少なくとも一部が疎水性を有することを特徴とする請求項１又は２に記載のゲル固定用基材。
【請求項４】
上記ゲル付着領域の親水性を有する領域が、酸素含有官能基を含む組成であることを特徴とする請求項３に記載のゲル固定用基材。
【請求項５】
請求項１から４のいずれかに記載のゲル固定用基材に、電気泳動用のゲルが固定されてなることを特徴とする電気泳動用反応器具。
【請求項６】
上記ゲルが、ゲル濃度又はｐＨの勾配を有するように形成されていることを特徴とする請求項５に記載の電気泳動用反応器具。
【請求項７】
請求項１から４のいずれかに記載のゲル固定用基材を備えていることを特徴とする電気泳動用キット。
【発明の詳細な説明】
【技術分野】
【０００１】
本発明は、ゲル固定用基材、電気泳動用反応器具、電気泳動用反応器具の製造方法及び電気泳動用キットに関し、より具体的には、生物学的サンプルの分離を行なうための電気泳動用ゲルを固定するゲル固定用基材、電気泳動用反応器具、電気泳動用反応器具の製造方法及び電気泳動用キットに関するものである。
【背景技術】
【０００２】
電気泳動は、荷電粒子又は分子が電界を移動する現象であり、特に、分子生物学及び生化学の分野においてＤＮＡ又はタンパク質を分離する手法として重要である。
【０００３】
また、近年では、ポストゲノムとしてプロテオソーム解析が注目を浴びている。このプロテオソーム解析とは、タンパク質の構造及び機能を対象とした大規模な研究を指し、プロテオソームを解析するために、通常、まずタンパク質試料を個々のタンパク質に分離する。このとき、タンパク質を分離する手法の一つとして、二次元電気泳動が広く用いられている。
【０００４】
二次元電気泳動とは、二段階の電気泳動によってタンパク質を二次元的に分離する手法である。例えば、一次元目は等電点電気泳動（ＩＥＦ；ｉｓｏｅｌｃｔｒｉｃ  ｆｏｃｕｓｉｎｇ）によってタンパク質を分離し、二次元目はドデシル硫酸ナトリウム・ポリアクリルアミドゲル電気泳動（ＳＤＳ−ＰＡＧＥ；ｓｏｄｉｕｍ  ｄｏｄｅｃｙｌ  ｓｕｌｆａｔｅ−ｐｏｌｙａｃｒｙｌａｍｉｄｅｇｅｌ  ｅｌｅｃｔｒｏｐｈｏｒｅｓｉｓ）によって分子量を分離することが行われる。このような二次元電気泳動は分解能が非常に高く、数千種類以上に及ぶタンパク質をスポットに分離することができる。
【０００５】
一次元目のＩＥＦでは、例えば、再現性及び解像度に優れた固定化ｐＨ勾配（ＩＰＧ；ｉｍｍｏｂｉｌｉｚｅｄ  ｐＨ  ｇｒａｄｉｅｎｔ）法が用いられる。固定化ｐＨ勾配法では、固定化ｐＨ勾配ゲル（ＩＰＧゲル）が用いられる。
【０００６】
また、二次元目のＳＤＳ−ＰＡＧＥでは、ＳＤＳ−ＰＡＧＥゲルとして、例えば、アガロースゲル又はポリアクリルアミドゲルが用いられる。特に、ポリアクリルアミドゲルとしては、多くの場合、アクリルアミド溶液が均一なホモジニアスゲルが用いられるが、広い範囲の分子量を観察したい場合にはアクリルアミド溶液の濃度が高い方から低い方まで勾配しているグラジエンドゲルが用いられる。
【０００７】
これらＩＰＧゲル及びＳＤＳ−ＰＡＧＥゲルは、例えば、プラスチック若しくはガラス上にコーティングするか、又はゲル溶液を型（例えば、スペーサーを介して対向させたガラス基板間等の鋳型）に流し込んでキャスティングするかによって形成され、一次元目の電気泳動及び二次元目の電気泳動に用いられる。
【０００８】
最近では、動植物ゲノム解析等におけるゲル電気泳動法の利用頻度が飛躍的に増大しており、生産性よく且つ均質なゲルプレートを作製する技術が切望されている。このような要求を受け、インクジェット方式を用いた電気泳動用ゲルプレート及びその作製方法が開発されている（特許文献１）。
【先行技術文献】
【特許文献】
【０００９】
【特許文献１】特開２００４−７７３９３号公報（２００４年３月１１日公開）
【発明の概要】
【発明が解決しようとする課題】
【００１０】
しかし、特許文献１のゲルプレートでは、プレートとゲル溶液との濡れ性が悪い。そのため、インクジェットヘッドからプレート上にゲル溶液を吐出したとしても所望の領域にゲルが形成されないことがあり、歩留まりが低下する。
【００１１】
また、特許文献１の方法で濃度勾配を有するゲルを作製する場合、プレートとゲル溶液との濡れ性が悪いため、インクジェットヘッドから吐出された複数の微小な液滴同士の混合が十分に行なわれない。
【００１２】
本発明は、上記の課題に鑑みてなされたものであり、その目的は、高い信頼性で且つ歩留まりよくゲルを形成することができるゲル固定用基材を提供することにある。
【課題を解決するための手段】
【００１３】
本発明に係るゲル固定用基材は、上記の課題を解決するために、電気泳動用のゲルを固定するためのゲル固定用基材であって、上記ゲルを固定する面の少なくとも一部に、当該ゲルを付着させるための処理が施されたゲル付着領域を有していることを特徴としている。
【００１４】
本発明に係る電気泳動用反応器具は、上記の課題を解決するために、本発明に係るゲル固定用基材に、電気泳動用のゲルが固定されてなることを特徴としている。
【００１５】
上記の構成によれば、本発明のゲル固定用基材には、ゲルを付着させるための処理が施されている。この処理は、固定用基材の所望の領域に所望の形状で施すことが可能であり、固定用基材に吐出されたゲル溶液は、該処理が施されたゲル付着領域に優先的に固定される。
【００１６】
このように、ゲルを高精度に固定用基材にアライメントすることが可能であるため、高い信頼性で且つ歩留まりよくゲルを形成することができる。
【００１７】
特に、後述する本発明に係る電気泳動用反応器具の製造方法によれば、ゲル固定用基材のゲル付着領域に液体を吐出することにより、該ゲル付着領域に液溜まりを形成することができる。この液溜まりにさらにゲル溶液を吐出することにより、液滴で吐出されるゲル溶液同士を十分に混合させることができる。
【００１８】
また、本発明に係るゲル固定用基材では、上記ゲル付着領域が、凹状又は凸状に形成されていることが好ましい。
【００１９】
上記の構成によれば、ゲル付着領域はゲル固定用基材の表面に対して凹状又は凸状に形成された構造を有している。これらの構造を形成しておくことにより、ゲルの形成位置を制御することが可能であり、固定用基材に対するゲルのアライメントを向上することができる。
【００２０】
また、本発明に係るゲル固定用基材では、上記ゲル付着領域内に、複数の凹凸構造が形成されていることが好ましい。
【００２１】
このように、ゲル固定用基材上のゲル付着領域内に複数の凹凸構造を形成することにより、濡れ性を制御することができる。特に、微小領域に凹凸構造を形成することにより、該領域に効率よくゲルを形成することが可能である。
【００２２】
また、本発明に係るゲル固定用基材では、上記ゲル付着領域の少なくとも一部が親水性を有し、上記面であって且つ当該ゲル付着領域以外の領域の少なくとも一部が疎水性を有することが好ましい。
【００２３】
例えば、プラスチック基板等の疎水性材料表面のゲル付着領域となる領域を酸素プラズマ処理等の親水性処理によって親水性にしたり、ガラス基板等の親水性材料表面のゲル付着領域以外の領域をシランカップリング処理等の疎水化処理によって疎水性にしたりする。
【００２４】
このように、ゲル固定用基材の表面をパターニングして親水性領域と疎水性領域とを有する構成にすることによって、ゲル付着領域におけるゲル固定用基材の接触面とゲルとの濡れ性がよく、所望の形状のゲルを形成することができる。
【００２５】
また、本発明に係るゲル固定用基材では、上記ゲル付着領域の親水性を有する領域が、酸素含有官能基を含む組成であることが好ましい。
【００２６】
上記の構成によれば、よりゲル固定用基材の接触面とゲルとの濡れ性のよいゲル固定用基材を提供することができる。
【００２７】
また、本発明に係る電気泳動用反応器具では、上記ゲルが、ゲル濃度又はｐＨの勾配を有するように形成されていることが好ましい。
【００２８】
例えば、固定化ｐＨ勾配ゲル等のｐＨ勾配を有するゲル、又はグラジエントゲル等のゲル濃度勾配を有するゲルを作製する場合、その組成及び濃度等を十分に管理しなくてはならない。本発明によれば、ゲル付着領域が表面改質処理等なされているため、ゲルを作製する際に基板のゲル付着領域の表面とゲル溶液との濡れ性がよく、ゲルを固定する位置を容易に制御できる。
【００２９】
そのため、任意の場所に、任意の大きさで、任意の組成及び濃度を有するゲルを形成することが可能であり、ＩＰＧゲル又はグラジエントゲル等のｐＨ又はゲル濃度の勾配を有するゲルを好適に形成することができる。
【００３０】
本発明に係る電気泳動用反応器具の製造方法は、本発明に係る電気泳動用反応器具の製造方法であって、上記ゲル付着領域に液体を吐出する第１の吐出工程と、上記第１の吐出工程の後、上記ゲル付着領域にゲル溶液を吐出する第２の吐出工程とを含んでいることを特徴としている。
【００３１】
例えば、ゲル固定用基材にゲル溶液を吐出したとき、該基材とゲル溶液との濡れ性が悪く、吐出されたゲル溶液の液滴同士が十分に混合されないことがある。そのため、ゲル付着領域に予め液体を吐出して液溜まりを形成しておくことにより、微小液滴間での結合が起こり易い。よって、ゲル溶液を十分に混合させることができる。
【００３２】
また、例えば、液体がゲル形成に関連する試薬を含むゲル溶液であれば、ゲル溶液の吐出を多段階で行なうことになる。この場合、ゲル化時間を制御することが可能であり、例えば、不必要にゲル化反応が進行して配管が詰る等装置の不具合が生じることを防ぐことができる。
【００３３】
また、本発明に係る電気泳動用反応器具の製造方法では、上記第２の吐出工程では、インクジェットヘッドを用いて上記ゲル溶液を吐出することが好ましい。
【００３４】
上記の構成によれば、ゲル溶液を微小な液滴で吐出することが可能なインクジェットヘッドを用いることにより、ゲル濃度及び形成領域を制御し易い。
【００３５】
また、例えば、ＩＰＧゲル又はグラジエントゲルを作製する場合、インクジェットヘッドを用いてゲル溶液を吐出することにより、高精細なグレースケール（グラジエント）を作製することが可能である。よって、高性能なＩＰＧゲル又はＳＤＳ−ＰＡＧＥグラジエントゲルを提供することができる。
【００３６】
また、本発明に係る電気泳動用反応器具の製造方法では、上記第１の吐出工程の前に、酸素プラズマ処理によって上記ゲル付着領域を形成するゲル付着領域形成工程を含んでいることが好ましい。
【００３７】
上記の構成によれば、液体を吐出する前にゲル付着領域の濡れ性を向上させることができるため、吐出した液体が所望の領域に液溜まりを形成することができる。
【００３８】
また、例えば、プラズマ遮蔽マスクを用いて酸素プラズマ処理することにより、所望の場所に酸素含有官能基を多く含む組成の領域を形成することが可能であり、ゲルの位置再現性の向上に大きく寄与する。
【００３９】
また、本発明に係る電気泳動用反応器具の製造方法では、上記第２の吐出工程の後、上記ゲル付着領域に重合開始剤を吐出する第３の吐出工程を含んでいることが好ましい。
【００４０】
上記の構成によれば、ゲルの重合を開始させる重合開始剤の吐出をゲル溶液の吐出後に行なっている。これにより、作製治具又はゲル作製装置内におけるゲル溶液のゲル化を抑制し、例えば配管詰り等、ゲル作製治具又はゲル作製装置内で不要にゲル化されてしまうような問題を防止することができる。
【００４１】
本発明に係る電気泳動用キットは、上記の課題を解決するために、本発明に係るゲル固定用基材を備えることを特徴としている。
【発明の効果】
【００４２】
本発明のゲル固定用基材は、電気泳動用のゲルを固定するためのゲル固定用基材であって、上記ゲルを固定する面の少なくとも一部に、当該ゲルを付着させるための処理が施されたゲル付着領域を有しているため、高い信頼性で且つ歩留まりよくゲルを形成することができる。
【００４３】
また、本発明の電気泳動用反応器具の製造方法は、上記ゲル付着領域に液体を吐出する第１の吐出工程と、上記第１の吐出工程の後、上記ゲル付着領域にゲル溶液を吐出する第２の吐出工程とを含んでいるため、電気泳動に好適に用いられるゲルを形成することができる。
【図面の簡単な説明】
【００４４】
【図１】図１の（ａ）は、本発明の一実施形態に係る電気泳動用反応器具の構成を示す斜視図であり、図１の（ｂ）は、本発明の一実施形態に係る電気泳動用反応器具の構成を示す断面図である。
【図２】図１に示す電気泳動用反応器具におけるゲル付着領域の他の構成を示す斜視図である。
【図３】図１に示す電気泳動用反応器具におけるゲル付着領域の他の構成を示す斜視図である。
【図４】図１に示す電気泳動用反応器具におけるゲル付着領域の他の構成を示す斜視図である。
【図５】図１に示す電気泳動用反応器具におけるゲル付着領域の他の構成を示す斜視図である。
【図６】本発明の一実施形態に係る電気泳動用反応器具を製造する際の流れを示す断面図である。
【図７】本発明の一実施形態に係る電気泳動用反応器具を製造する際の流れを示す斜視図である。
【図８】本発明の一実施形態に係る電気泳動用反応器具を製造する際の流れを示す斜視図である。
【発明を実施するための形態】
【００４５】
以下、本発明の一実施形態について、図１〜８を参照して説明する。
【００４６】
まず、本実施形態に係るゲルプレート１０（電気泳動用反応器具）の構成について、図１〜５を参照して説明する。
【００４７】
（ゲルプレート１０の構成）
図１の（ａ）は、本発明の一実施形態に係るゲルプレート１０の構成を示す斜視図であり、図１の（ｂ）は、本発明の一実施形態に係るゲルプレート１０の構成を示す断面図である。
【００４８】
本実施形態のゲルプレート１０は、電気泳動において試料の各成分を分離するための支持体であるゲルを固定したプレートであり、図１に示すように、電気泳動用のゲルを固定するための基板１（ゲル固定用基材）に、電気泳動用のゲル３が固定されてなるものである。
【００４９】
電気泳動とは、タンパク質、ＤＮＡ又はＲＮＡ等の生体高分子を大きさ又は電荷の違いによる電場における移動速度の差を利用して分離する方法である。電気泳動には、生体高分子をゲル等の支持体中で移動させる方法があり、例えば、ポリアクリルアミドゲル電気泳動又はアガロースゲル電気泳動等を含む。
【００５０】
本発明の電気泳動用反応器具は、例えば、等電点電気泳動（ＩＥＦ；ｉｓｏｅｌｃｔｒｉｃ  ｆｏｃｕｓｉｎｇ）によって分離したタンパク質をさらに、ドデシル硫酸ナトリウム・ポリアクリルアミドゲル電気泳動（ＳＤＳ−ＰＡＧＥ；ｓｏｄｉｕｍ  ｄｏｄｅｃｙｌ  ｓｕｌｆａｔｅ−ｐｏｌｙａｃｒｙｌａｍｉｄｅｇｅｌ  ｅｌｅｃｔｒｏｐｈｏｒｅｓｉｓ）によって分離する二次元電気泳動に好適に利用することができる。
【００５１】
電気泳動用反応器具の形状は、本実施形態に示すように平板プレートに限定されるものではなく、例えば、所望の形状に成型したチップ等であってもよい。
【００５２】
基板１は、ゲル３を固定する面の少なくとも一部に、当該ゲル３を付着させるための処理が施されたゲル付着領域２を有している。
【００５３】
本実施形態では、ゲル付着領域２は基板１の上面の外周近傍に枠状に設けられており、例えば、表面改質層レベルである数ナノメートルから溝構造レベルである数百マイクロメートルの厚さを有している。基板１にこのようなゲル付着領域２を設けることにより、ゲル３がゲル付着領域２の上部に形成されるように好適に制御することができる。
【００５４】
しかしながら、ゲル付着領域２の構成はこれに限定されるものではなく、例えば、基板１上面の任意の領域に凹状又は凸状の構造が形成されていてもよいし、基板１の表面の性質を化学的に改質する処理が施されていてもよい。また、これらの構成を組み合わせることができる。
【００５５】
ゲル付着領域２の詳細については後述するが、基板１にゲル付着領域２が形成されていることにより、ゲル３を形成する際にゲル溶液がゲル付着領域２に固定されるため、ゲル３を形成する領域を制御することができる。
【００５６】
また、表面改質処理等を行なった場合、基板１におけるゲル付着領域２の表面とゲル溶液との濡れ性が向上するため、ゲル付着領域２に吐出したゲル溶液同士が好適に混合され、所望の位置及び大きさのゲル３を形成することができる。
【００５７】
さらに、後述するゲルプレート１０の製造方法によれば、ゲル付着領域２に液体を吐出することによって液溜まりを形成することができるため、液溜まりに微小な液滴でゲル溶液を吐出してもゲル溶液同士が十分に混合され、品質のよいゲルを形成することができる。
【００５８】
基板１としては、例えば、ガラス、樹脂又はセラミックス等の基板が挙げられる。ガラス基板としては、例えば、石英ガラス基板、無アルカリガラス基板等が挙げられ、樹脂基板としては、例えば、ポリエチレンテレフタレート（ＰＥＴ；ｐｏｌｙｅｔｈｙｌｅｎｅ  ｔｅｒｅｐｈｔｈａｌａｔｅ）基板、ポリメタクリル酸メチル樹脂（ＰＭＭＡ；ｐｏｌｙｍｅｔｈｙｌ  ｍｅｔｈａｃｒｙｌａｔｅ）基板等が挙げられ、セラミックス基板としては、例えば、アルミナ基板、低温同時焼成セラミック基板等が挙げられる。
【００５９】
ゲル３は、タンパク質等の生体高分子を電気泳動によって分離する支持体であり、例えば、ポリアクリルアミドゲル又はアガロースゲルが挙げられる。本実施形態のゲルプレート１０によれば、ゲル付着領域２によってゲル３の形成領域を制御するため、ゲル３を所望の位置に再現性よく形成することができる。
【００６０】
ゲル３の厚さは特に限定されないが、例えば、図１の（ｂ）に示すゲル付着領域２が、基板１の表面に対して数ナノメートルから数百マイクロメートルの厚さを有している場合、数百ミリメートルから数ミリメートル程度であることが望ましい。ゲル付着領域２の厚さに対して形成されるゲル３の厚さがこの範囲であれば、電気泳動実験に最適に用いることができる。
【００６１】
また、ゲルプレート１０では、例えば、固定化ｐＨ勾配（ＩＰＧ；ｉｍｍｏｂｉｌｉｚｅｄ  ｐＨ  ｇｒａｄｉｅｎｔ）ゲル又はグラジエントゲル等のように、ゲル濃度又はｐＨの勾配を有するゲル３を形成することが容易である。
【００６２】
ＩＰＧゲルは、等電点電気泳動に用いられるゲルであり、ｐＨに対して勾配を有している。また、グラジエントゲルは、ＳＤＳ−ＰＡＧＥに用いられるゲルであり、アクリルアミド濃度に対して勾配を有している。
【００６３】
これらのゲルを作製する場合、ｐＨ又はゲル濃度を十分に管理する必要があり、基板１にゲル溶液を吐出する際、微小な液滴で吐出されることが多い。そのため、ゲル付着領域２に対して濡れ性が向上するような所望の処理を施すことによって、基板１上に吐出されたゲル溶液の微小な液滴同士が好適に混合される。
【００６４】
よって、ＩＰＧゲル又はグラジエントゲル等のｐＨ勾配又はゲル濃度勾配を有するゲルを好適に形成することができる。
【００６５】
（ゲル付着領域２の構成）
ここで、基板１に形成されたゲル付着領域２の構成について、図２〜５を参照してさらに説明する。図２〜５は、図１に示すゲルプレート１０におけるゲル付着領域２の他の構成を示す斜視図である。
【００６６】
上述したように、ゲル付着領域２は、例えば、基板１上面の任意の領域に凹状又は凸状の構造が形成されていてもよいし、基板１の表面の性質を化学的に改質する処理が施されていてもよい。
【００６７】
例えば、図２に示す基板１には、上面中央に所望のパターンの凹構造（くり抜き構造）が設けられている。このくり抜き構造は、例えば、数マイクロメートルから数百マイクロメートルの深さを有していてもよいが、基板１の厚さに応じて適宜設定すればよい。
【００６８】
くり抜き構造の作製方法としては、基板１の材質に応じて選択すればよい。例えば、ガラス基板であればフォトリソグラフィ、つまり、ゲル付着領域２になる所望の領域以外をフォトレジストマスクによってマスクし、該所望の領域をエッチングしてくり抜き構造を作製することができる。また、例えば、樹脂基板であれば、切削加工又は射出成型によってくり抜き構造を作製することができる。
【００６９】
また、ゲル付着領域２の他の構成として、例えば図３に示す基板１には、図２に示す基板１とは反対に上面中央に所望のパターンの凸構造（出っ張り構造）が設けられている。この出っ張り構造は、例えば、数マイクロメートルから数百マイクロメートルの深さを有していてもよいが、基板１の厚さに応じて適宜設定すればよい。
【００７０】
出っ張り構造の作製方法としては、上述のくり抜き構造と同様の方法により作製することができる。例えば、基板１がガラス基板である場合、ゲル付着領域２になる所望の領域をフォトレジストマスクによってマスクし、該所望の領域以外をエッチングして出っ張り構造を作製することができる。
【００７１】
ゲル付着領域２に凹構造または凸構造が形成されていれば、表面張力の働きにより、ゲルまたは後述する液溜まりを、ゲル付着領域２に首尾よく形成することができる。
【００７２】
さらに、ゲル付着領域２には、その内部に複数の凹凸構造が形成されていてもよい。凹凸構造を複数形成することにより、ゲル付着領域２の表面積を拡大させ、濡れ性を向上させることができる。該凹凸構造は微細であることが好ましい。例えば、図４に示す基板１においては、ゲル付着領域２の内部に微細な凹凸構造４が形成されている。
【００７３】
例えば、ゲル溶液を微小な液滴で基板１に吐出したとき、ゲル溶液と基板１との濡れ性が悪いと、吐出された液滴同士が十分に混合されず、電気泳動特性の悪いゲルになる。これに対し、図４に示す微細な凹凸構造４が形成された領域では、この構造によって濡れ性を制御することが可能である。
【００７４】
つまり、凹凸構造４が形成された微小領域では濡れ性がよいため、該領域に吐出された液滴同士の結合が起こり易い。よって、効率よく所望の形状のゲル３を形成することができる。
【００７５】
この凹凸構造４は、例えば、数ナノメートルから数十ナノメートルの深さ又は厚さを有していてもよく、一般的に知られているナノインプリント技術を用いることにより好適に作製することができる。
【００７６】
また、図４に示す例では、基板１の平面上に直接凹凸構造４が形成されているが、これに限定されるものではなく、例えば、図２又は図３に示す構成のゲル付着領域２の内部に凹凸構造４が形成されていてもよい。
【００７７】
一方、基板１では、ゲル付着領域２の少なくとも一部が親水性を有し、ゲル付着領域２以外の領域の少なくとも一部が疎水性を有することが好ましい。例えば、図５に示す基板１のゲル付着領域２の内部に親水性を有する親水性領域を含み、それ以外の基板１の表面が疎水性を有することが望ましい。これにより、ゲル付着領域２の濡れ性が向上するため、ゲル３を位置再現性よく形成することができる。
【００７８】
ゲル付着領域２に親水性領域を形成する方法としては、基板１の少なくともゲル付着領域２が形成されている面が親水性材料からなるか、疎水性材料からなるかによって異なる処理を行なうことが可能である。
【００７９】
例えば、基板１のゲル形成面が疎水性材料からなる場合、硫酸を用いたニトロ化、硝酸を用いたスルホン化、酸素プラズマ処理を用いた酸素含有官能基の導入等の親水性処理によってゲル付着領域２の内部に親水性領域を形成することができる。
【００８０】
特に、親水性処理としては酸素プラズマ処理を用いることが好ましい。この方法を用いれば、少なくともゲル付着領域２の形成面が疎水性材料からなる基板１に対して、簡便に親水性領域を形成することができる。
【００８１】
また、例えば、基板１のゲル形成面が親水性材料からなる場合、基板１の材質に応じて適切な疎水化処理を行なえばよい。例えば、基板１がガラス基板である場合、親水性領域になる部位をカプトンテープ等でマスキングし、シランカップリング剤を用いて処理することにより当該部位以外の領域を疎水化する。また、例えば、光分解性シランカップリング剤によってガラス基板を疏水化処理した後、親水性領域になる部位を紫外光照射することによって親水性領域を得ることができる。これにより、基板１上に親水性領域と疎水性領域とが形成される。
【００８２】
また、例えば基板１がシリコーン基板である場合、親水性領域となる部位を自然酸化膜によってマスキングし、希フッ酸によってウェットエッチングすることにより当該部位以外の領域を疎水化すればよいし、先に希フッ酸によって洗浄した後、当該部位以外の領域をマスキングしてから酸化処理してもよい。この方法によっても、基板１上に親水性領域と疎水性領域とが形成される。
【００８３】
また、親水性領域は、酸素含有官能基を多く含む組成であることが好ましい。この場合、例えば、酸素含有官能基を有する有機樹脂を基板１として用いるか、市販品の有機樹脂を親水化処理して基板１として用いればよい。親水性領域が酸素含有官能基を多く含む組成であれば、さらに濡れ性がよい。
【００８４】
このように、化学的な表面改質処理によって基板１上に親水性領域と疎水性領域とを形成することにより、親疎水性に係る濡れ性を利用して、ゲル溶液を位置再現性よくパターニングすることができる。
【００８５】
なお、基板１の表面改質処理は、図２〜４に示す構成の基板１に対して行なってもよい。
【００８６】
（ゲルプレート１０の製造方法）
次に、本実施形態のゲルプレート１０の製造方法について図６を参照して説明する。図６は、本発明の一実施形態に係るゲルプレート１０を製造する際の流れを示す断面図である。
【００８７】
本実施形態では、典型的な電気泳動用ゲルの一つである４％ポリアクリルアミドゲルが形成されたゲルプレート１０の製造方法について説明する。
【００８８】
４％ポリアクリルアミドゲルを形成するための試薬としては、例えば、３０％アクリルアミド混合溶液（アクリルアミド＋Ｎ，Ｎ’−メチレンビスアクリルアミド）、１Ｍトリス塩酸緩衝液（Ｔｒｉｓ−ＨＣｌ）、過硫酸アンモニウム（ＡＰＳ；ａｍｍｍｏｎｉｕｍｐｒｅｓｕｌｆａｔｅ）、テトラメチルエチレンジアミン（ＴＥＭＥＤ；Ｎ，Ｎ，Ｎ’，Ｎ’−ｔｅｔｒａｍｅｔｈｙｌｅｔｈｙｌｅｎｅｄｉａｍｉｎｅ）、及び純水を含む。
【００８９】
アクリルアミド混合溶液は、ゲルの主骨格を形成するアクリルアミドと、ゲルの主骨格を架橋するＮ，Ｎ’−メチレンビスアクリルアミドとを混合したゲル溶液であり、トリス塩酸緩衝液はバッファーであり、ＡＰＳは重合開始剤であり、ＴＥＭＥＤは重合促進剤である。
【００９０】
本実施形態では、これらゲルを形成するための試薬を３段階で吐出する構成について説明するが、ゲルプレート１０を製造する方法は、これに限定されない。例えば、溶液を吐出する回数はこれに限定されるものではなく、液体を吐出する第１の吐出工程と、ゲル溶液を吐出する第２の吐出工程との２段階であってもよく、特許文献１に記載のように、１段階で形成してもよい。
【００９１】
まず、図６の（ａ）に示すように、基板１の上面にゲル付着領域２を形成する。基板１としては、例えば、７０ミリメートル×１３ミリメートルのポリエチレンテレフタレート（ＰＥＴ）を用いることが可能であり、この基板１に対して表面改質処理を行なってゲル付着領域２を形成する。
【００９２】
本実施形態では、第１の吐出工程の前に、ゲル付着領域２以外の部位をマスキングし、酸素プラズマ処理を行なうことにより親水性領域を有するゲル付着領域２を形成する（ゲル付着領域形成工程）。このとき、ゲル付着領域２の面積は、例えば５０ミリメートル×２．４ミリメートルにすることができる。
【００９３】
この酸素プラズマ処理等の表面改質処理はパターニングが容易で且つ生産性が高いため、より好ましい方法であるが、ゲル付着領域２の構成はこれに限定されるものではなく、上述したくり抜き構造又は出っ張り構造を形成してもよいし、微細な凹凸構造４を形成してもよい。また、これらを組み合わせることが可能である。
【００９４】
次に、基板１のゲル付着領域２に対して、第１の溶液（液体）を吐出する（第１の吐出工程）。このとき、ゲル付着領域２は酸素プラズマによって親水性にされているため、第１の溶液が位置再現性よくゲル付着領域２に留まって液溜まり５（液滴捕捉領域）を形成する（図６の（ｂ））。
【００９５】
第１の溶液としては、例えば、１Ｍトリス塩酸緩衝液、ＴＥＭＥＤ、及び純水が挙げられる。これらの量は、ポリアクリルアミドゲルの濃度に応じて適宜設定すればよく、混合比率は特に限定されない。また、第１の溶液の吐出手段としては、例えば、ピペッター、ディスペンサー又はインクジェットヘッド等が挙げられる。
【００９６】
第１の吐出工程において吐出される液体は、ゲル付着領域２に液滴捕捉領域５を形成することが可能な液体であればよいが、ゲルの形成に支障を来たすものでないことが好ましく、水性溶媒であることがより好ましく、本実施形態のように第２の溶液のゲル化を促進させる試薬を含む溶液であることがさらに好ましい。
【００９７】
第１の吐出工程における第１の溶液の吐出量は形成するゲルの膜厚に応じて適宜設定すればよく、例えば、厚いゲルを形成したい場合は液溜まりが厚くなるように吐出し、薄いゲルを形成したい場合は液溜まりが薄くなるように吐出することが好ましい。一例として、例えば０．２ｍｍ〜０．４ｍｍ程度の液溜まりが形成されるように吐出してもよい。
【００９８】
つまり、ゲル溶液を基板１に吐出するとき、反応系が気相中である場合には吐出したゲル溶液の微小液滴が基板１上で十分に混合され難い。そのため、ゲル付着領域２に予め液体を吐出して液溜まりを形成しておくことにより、微小液滴間での結合が起こり易い。よって、ゲル溶液を十分に混合させることができる。このとき、ゲル付着領域２が親水性領域を含むように表面改質処理がなされていれば、より好適にゲル溶液を混合させることができる。
【００９９】
また、液体がゲル形成に関連する試薬を含む溶液であれば、ゲルを形成するための試薬を多段階で吐出することになる。このようなゲルの作製方法では、ゲル化時間を制御することが可能であり、例えば、不必要にゲル化反応が進行して配管が詰る等装置の不具合が生じることを防ぐことができる。
【０１００】
第１の溶液の吐出後、液滴捕捉領域５が形成されたゲル付着領域２に対して第２の溶液を吐出する（第２の吐出工程）。第２の溶液としては、例えば、３０％アクリルアミド混合溶液等のゲル溶液が挙げられる。
【０１０１】
第２の溶液の吐出手段としては、例えば、ピペッター、ディスペンサー又はインクジェットヘッド等が挙げられるが、特に、微小なノズルから微小液滴を飛ばして基板１に付着させるインクジェットヘッドを用いることが好ましい。図６の（ｃ）に示すように、インクジェットヘッド１１から第２の溶液の微小液滴６で吐出することができれば、ゲル濃度及び形成領域を制御し易い。
【０１０２】
また、例えば、ＩＰＧゲル又はグラジエントゲルを作製する場合、インクジェットヘッド１１を用いて３０％アクリルアミド混合溶液を勾配を付けて吐出することにより、高精細なグレースケール（グラジエント）を作製することができる。よって、高性能なＩＰＧゲル又はＳＤＳ−ＰＡＧＥグラジエントゲルを提供することができる。
【０１０３】
インクジェットヘッド１１の吐出方法としては、主に連続吐出型（コンティニュアスインクジェット）とオンデマンド型（ドロップオンデマンドインクジェット）とに分類される。さらに、コンティニュアスインクジェットとしては、例えば、チャージした微小液滴を電界でコントロールする荷電制御方式が挙げられ、ドロップオンデマンドインクジェットとしては、例えば、サーマル（バブル）方式、静電アクチュエータ方式又はピエゾ方式等が挙げられる。
【０１０４】
本実施形態のように、インクジェットヘッド１１から第２の溶液の微小液滴６を吐出するとき、ゲル付着領域２に液滴捕捉領域５（プール）が形成されていることにより、液滴捕捉領域５に吐出された微小液滴６同士の混合を大きく促進させることができる。よって、液滴捕捉領域５がない場合に生じる電気泳動特性の劣化を防ぐことができる。
【０１０５】
続いて、液滴捕捉領域５と第２の溶液とを含む混合液体７に対して、第３の溶液を吐出する（図６の（ｄ））（第３の吐出工程）。第３の溶液としては、例えばＡＰＳを含み、ピペッター、ディスペンサー又はインクジェットヘッド等を用いて吐出すればよい。
【０１０６】
これにより、例えば、５０ミリメートル×２．４ミリメートルの面積を有するゲル付着領域２に対して、総量８０マイクロリットルの第１〜第３の溶液を吐出する場合、０．５〜１．０ミリメートルのポリアクリルアミドゲル８が形成されたゲルプレート１０が得られる。
【０１０７】
なお、ゲルプレート１０の作製を反応器内において行なう場合、ゲルプレート１０の作製中は該反応器の内部を例えばアルゴン等の不活性ガス又は窒素雰囲気にして、ゲル化反応の阻害因子になる酸素を反応器内から排出することが望ましい。
【０１０８】
従来の典型的なゲル化反応では、ガラス基板等によって形成されるゲル作製治具にゲルがキャスティングされているため大気に触れ難いが、本実施形態のゲルプレート１０はゲル溶液を基板１に直接描画するため、ゲル溶液の大部分の表面が大気中に暴露され、酸素の影響を受け易い。よって、反応器内を不活性ガス又は窒素雰囲気にすることが望ましい。
【０１０９】
しかし、ゲルプレート１０を簡便に作製する場合、反応器等は用いずに大気中でゲル化反応を行なう場合がある。この場合、ＡＰＳの吐出量を、例えば基板１のゲル付着領域２に吐出される第１〜第３の溶液の全量に対して、５％〜２０％程度にすることが好ましい。
【０１１０】
ＡＰＳが５％以上であれば、ゲル溶液を十分にゲル化し得る。また、ＡＰＳが２０％以下であれば、ＡＰＳ同士が影響し合ってゲル化速度が速くなることに起因する、ゲル化開始に必要なラジカルが減少して制御不十分になることを抑制することができる。
【０１１１】
ところで、第３の溶液であるＡＰＳは、本実施形態のように最終段階に吐出することが好ましい。これにより、作製治具又はゲル作製装置内におけるゲル溶液のゲル化を抑制し、例えば配管詰り等、ゲル作製治具又はゲル作製装置内で不要にゲル化されてしまうような問題を防止することができる。
【０１１２】
このように、本実施形態のゲルプレート１０の製造方法によれば、基板１上の任意の位置に形成されたゲル付着領域２に対して各ゲル溶液を吐出することにより、任意の大きさ、組成及び濃度を有し、位置再現性高くゲル３を直接的に形成することができる。
【０１１３】
よって、従来ではガラス基板等のキャスティング治具を用いてゲルプレートを形成していたためにゲルを形成する場所が制限されていたが、本実施形態の製造方法によれば、例えば基板１の端面等、任意の場所にゲルを形成することができる。
【０１１４】
（等電点電気泳動チップ２０の作製）
次に、本発明に係る電気泳動用反応器具として等電点電気泳動チップ２０を適用した場合の製造方法について図７を参照して説明する。図７は、本発明の一実施形態に係る等電点電気泳動チップ２０を製造する際の流れを示す断面図である。なお、図７に示すＩＥＦチップ２０に形成されたＩＰＧゲルは、例えば特開２００７−６４８４８号公報（２００７年３月１５日公開）に開示されている第１媒体（１Ｄゲル）、すなわち固定化ｐＨ勾配ゲルに好適に適用可能である。
【０１１５】
本実施形態では、二次元電気泳動の一次元目、すなわち等電点電気泳動に用いられる固定化ｐＨ勾配ゲル（ＩＰＧゲル）が形成された等電点電気泳動チップ２０（ＩＥＦチップ）の製造方法について説明する。
【０１１６】
一般的に知られる等電点電気泳動に用いられるＩＥＦチップは、ゲルボンドフィルム上にＩＰＧゲルをキャスティングし、所望の形状に切断することにより得られる。
【０１１７】
例えば、このようなＩＰＧゲルにおいて本実施形態の製造方法を適用する場合、ゲルボンドフィルムの素材であるＰＥＴに対してゲル付着領域２を形成する部位以外をマスキングし、グロー放電又はアーク放電等によって酸素プラズマ処理を行なうことにより、ゲル付着領域２を形成することができる。
【０１１８】
このように、ＩＰＧゲルが固定されたＩＥＦチップの作製に本実施形態の製造方法を用いれば、従来、作製が困難であった形状に対しても十分にゲルを形成することができる。
【０１１９】
ＩＰＧゲルを形成するための試薬としては、例えば、イモビライン混合溶液、等電点電気泳動試薬、ＴＥＭＥＤ、ＡＰＳ、及び純水が挙げられる。
【０１２０】
イモビライン混合溶液は、例えばｐＨが異なる２種類のイモビラインを混合した溶液であり、正電荷又は負電荷を有するアクリルアミド誘導体によって、様々な解離定数（ｐＫ）を有するイモビラインを混合することにより、所望のｐＨを有するイモビライン混合溶液が得られる。また、等電点電気泳動試薬（アンフォライン）は両性電解質混合物である。
【０１２１】
まず、図７の（ａ）に示すように、支持基体１２の上端面にゲル付着領域２を形成する。支持基体１２としては、例えば、ポリメタクリル酸メチル樹脂（ＰＭＭＡ）等のプラスチック基板又はガラス基板を用いることができる。
【０１２２】
また、本実施形態においても、支持基体１２のゲル付着領域２を親水性にし、ゲル付着領域２以外の領域を疎水性にすることが好ましい。例えば、支持基体１２がＰＭＭＡである場合、ゲル付着領域２以外の領域をマスキングし、酸素プラズマ処理又はスルホン化処理を行なうことにより親水性領域を有するゲル付着領域２を形成することができる。
【０１２３】
次に、支持基体１２のゲル付着領域２に対して、第１の溶液を吐出する。第１の溶液としては、例えば、等電点電気泳動試薬、ＴＥＭＥＤ、及び純水を含む。これらの混合比率は特に限定されない。これにより、ゲル付着領域２に液滴捕捉領域１３が形成される。
【０１２４】
第１の溶液の吐出手段としては、例えば、ピペッター、ディスペンサー又はインクジェットヘッド等を用いることができる。
【０１２５】
第１の溶液の吐出後、液滴捕捉領域１３が形成されたゲル付着領域２に対して第２の溶液を吐出し、グラジエントを形成する。第２の溶液としては、例えば、イモビライン混合溶液等を用いることができる。
【０１２６】
第２の溶液の吐出手段としては、例えば、ピペッター、ディスペンサー又はインクジェットヘッド等を用いることができるが、特に、インクジェットヘッドを用いることが好ましい。例えば、図７の（ｂ）に示すように、液滴捕捉領域１３が形成されたゲル付着領域２に、２種類のイモビライン混合溶液の濃度勾配ができるように、インクジェットヘッド１１を支持基体１２の長手方向（図７の（ｂ）中、「Ａ」で示す矢印の方向）にスキャンさせる。
【０１２７】
例えば、一方のイモビライン混合溶液をｐＨ３に調整し、他方のイモビライン混合溶液をｐＨ１０に調整したイモビライン混合溶液をインクジェットヘッド１１から微小液滴で吐出する。なお、イモビライン混合溶液の調整方法については、一般的な方法を用いればよいため説明を省略する。
【０１２８】
なお、液滴捕捉領域１３に対してインクジェットヘッド１１からイモビライン混合溶液を吐出して形成したイモビライン含有ゲル溶液１４（図７の（ｃ））は、次工程まではゲル化反応が起こらず、溶液状態のままであり得る。
【０１２９】
続いて、イモビライン含有ゲル溶液１４に対して、第３の溶液を吐出する。第３の溶液としては、例えばＡＰＳを含み、ピペッター、ディスペンサー又はインクジェットヘッド等を用いて吐出すればよいが、インクジェットヘッドを用いることが好ましい。
【０１３０】
例えば、ピペッター等を用いてＡＰＳを吐出した場合、ＡＰＳを吐出していない領域のゲル化がＡＰＳを滴下した領域に対して抑制されるため、ＩＰＧゲルの均一性が劣化する。よって、インクジェットヘッドを用いたＡＰＳの吐出は、ゲル付着領域２の平面に加え、イモビライン含有ゲル溶液１４の深さ方向に対しても均一にすることができる。
【０１３１】
これにより、例えば、ｐＨ３〜１０であり、ＩＰＧゲルのサイズが５０ｎｍ（等電点グラジエント方向）×２．４ｍｍ×０．５ｍである支持基体１２と、支持基体１２に対して位置精度よく固定化して形成されたＩＰＧゲルとからなるＩＥＦチップ２０を得ることができる。
【０１３２】
なお、窒素又はアルゴン等の不活性ガス雰囲気以外でＩＰＧゲルを作製する場合、例えば、ＡＰＳの体積比（ＡＰＳの吐出体積／全吐出体積）は、５〜２０％であることが好ましい。しかし、窒素又はアルゴン等の不活性ガス雰囲気、すなわち脱酸素雰囲気においてＩＰＧゲルを作製する場合は、ＡＰＳの体積比は１％以下であってもよい。
【０１３３】
（ＳＤＳ−ＰＡＧＥチップ３０の作製）
次に、本発明に係る電気泳動用反応器具としてＳＤＳ−ＰＡＧＥチップ３０を適用した場合の製造方法について図８を参照して説明する。図８は、本発明の一実施形態に係るＳＤＳ−ＰＡＧＥチップ３０を製造する際の流れを示す断面図である。
【０１３４】
本実施形態では、二次元電気泳動の二次元目、すなわちＳＤＳ−ＰＡＧＥ電気泳動に用いられるグラジエントゲルが形成されたＳＤＳ−ＰＡＧＥチップ３０の製造方法について説明する。
【０１３５】
一般的に知られるＳＤＳ−ＰＡＧＥに用いられるＳＤＳ−ＰＡＧＥチップ３０は、ＰＭＭＡ等のプラスチック樹脂からなる器具等にポリアクリルアミドゲルをキャスティングしている。
【０１３６】
しかし、本実施形態のＳＤＳ−ＰＡＧＥチップ３０の製造方法を用いれば、ＩＥＦチップ２０と同様にキャスティング構造を設ける必要がなく、プラスチック平板又はガラス平板等の構造であってもよい。なお、ＳＤＳ−ＰＡＧＥチップ３０に形成されたグラジエントゲルは、例えば、特開２００７−６４８４８号公報（２００７年３月１５日公開）に開示されている第２媒体（２Ｄゲル）及び第２分離部（サンプル器具）、グラジエントゲルに好適である。
【０１３７】
グラジエントゲルを形成するための試薬としては、例えば、上述したポリアクリルアミドゲルと同様の溶液を用いることができる。
【０１３８】
まず、図８の（ａ）に示すように、グラジエントゲルを設ける支持基体１５の所望の領域に、ゲル付着領域２を形成する。支持基体１５としては、例えば、ＰＭＭＡ等のプラスチック基板又はガラス基板を用いることができる。
【０１３９】
また、本実施形態においても、支持基体１５のゲル付着領域２を親水性にし、ゲル付着領域２以外の領域を疎水性にすることが好ましい。例えば、支持基体１５のゲル付着領域２以外の領域をマスキングし、酸素プラズマ処理、スルホン化処理又はニトロ化処理等を行なうことにより親水性領域を有するゲル付着領域２を形成することができる。
【０１４０】
次に、支持基体１５のゲル付着領域２に対して、第１の溶液を吐出する。第１の溶液としては、例えば、１Ｍトリス塩酸緩衝液、ＴＥＭＥＤ、及び純水が挙げられる。これらの混合比率は特に限定されない。これにより、図８の（ｂ）に示すように、ゲル付着領域２に液滴捕捉領域１６が形成される。
【０１４１】
第１の溶液の吐出手段としては、例えば、ピペッター、ディスペンサー又はインクジェットヘッド等を用いることができる。
【０１４２】
第１の溶液の吐出後、液滴捕捉領域１６が形成されたゲル付着領域２に対して第２の溶液を吐出し、グラジエントを形成する。第２の溶液としては、例えば、アクリルアミド混合溶液（アクリルアミド＋Ｎ，Ｎ’−メチレンビスアクリルアミド）が挙げられる。アクリルアミド混合溶液の濃度は、例えば、３０〜５０％（アクリルアミド：Ｎ，Ｎ’−メチレンビスアクリルアミド＝３７．５：１）の比較的高濃度にすることができる。
【０１４３】
第２の溶液の吐出手段としては、例えば、ピペッター、ディスペンサー又はインクジェットヘッド等を用いることができるが、特に、インクジェットヘッド１１を用いることが好ましい。例えば、インクジェットヘッド１１を用いて図８の（ｂ）中、「Ｂ」で示す矢印の方向に沿ってスキャンさせることにより、好適にグラジエントを形成することができる。
【０１４４】
なお、液滴捕捉領域１６に対してインクジェットヘッド１１から第２の溶液を吐出して形成したアクリルアミド混合物含有ゲル溶液１７（図８の（ｃ））は、次工程まではゲル化反応が起こらず、溶液状態のままであり得る。
【０１４５】
続いて、アクリルアミド混合物含有ゲル溶液１７に対して、第３の溶液を吐出する。第３の溶液としては、例えばＡＰＳが挙げられ、ピペッター、ディスペンサー又はインクジェットヘッド等を用いて吐出すればよいが、インクジェットヘッドを用いることが好ましい。
【０１４６】
ＩＥＦチップ２０と同様に、ＡＰＳの吐出は、ゲル付着領域２の平面に加え、アクリルアミド混合物含有ゲル溶液１７の深さ方向に対しても均一にすることが望ましいため、インクジェットヘッドを用いることが好ましい。このように、グラジエントを有するアクリルアミド混合物含有ゲル溶液１７に対して所望の量のＡＰＳを吐出することにより、支持基体１５の所望の領域に作製されたゲル付着領域２の上にグラジエントゲルを形成することができる。
【０１４７】
例えば、低濃度側が４％及び高濃度側１５％であり、グラジエントゲルのサイズが５０ｎｍ（濃度グラジエント方向）×２．４ｍｍ×０．５ｍである支持基体１５と、支持基体１５に対して位置精度よく固定化して形成されたグラジエントゲルとからなるＳＤＳ−ＰＡＧＥチップ３０が得られる。
【０１４８】
なお、窒素又はアルゴン等の不活性ガス雰囲気以外でグラジエントゲルを作製する場合、例えば、ＡＰＳの体積比（ＡＰＳの吐出体積／全吐出体積）は、５％以上であることが好ましい。しかし、窒素又はアルゴン等の不活性ガス雰囲気、すなわち脱酸素雰囲気においてＩＰＧゲルを作製する場合は、これに限定されるものではない。
【０１４９】
（被分離物質）
上述した各電気泳動用反応器具を用いて電気泳動される被分離物質としては、電気泳動及び転写によって分離又は分析する対象の物質であればよく、例えば、生物個体、体液、細胞株、組織培養物又は組織断片等の生物材料から採取した調製物を好適に用いることができる。特に、ポリペプチド又はポリヌクレオチドがより好適である。
【０１５０】
（電気泳動用キット）
さらに、本発明は、本発明に係るゲル固定用基材を含む、電気泳動用キットを包含する。
【０１５１】
上記キットは、本発明に係るゲル固定用基材の他に、例えば、ゲル形成に関する試薬、電気泳動のための緩衝液、電気泳動のための器具等を備えていてもよい。
【０１５２】
本発明は上述した実施形態に限定されるものではなく、請求項に示した範囲で種々の変更が可能であり、それぞれ開示された技術的手段を適宜組み合わせて得られる実施形態についても本発明の技術的範囲に含まれる。また、本明細書中に記載された文献の全てが参考として援用される。
【産業上の利用可能性】
【０１５３】
本発明は、タンパク質、ＤＮＡ又はＲＮＡ等の生体高分子を分離させるポリアクリルアミドゲル電気泳動又はアガロースゲル電気泳動に用いることが可能であり、特に、等電点電気泳動及びＳＤＳ−ＰＡＧＥ電気泳動を含む二次元電気泳動に好適に利用可能である。
【符号の説明】
【０１５４】
１    基板（ゲル固定用基材）
２    ゲル付着領域
３    ゲル
１０  ゲルプレート（電気泳動用反応器具）
２０  ＩＥＦチップ（電気泳動用反応器具）
３０  ＳＤＳ−ＰＡＧＥチップ （電気泳動用反応器具）
【図１】
2012002801.tif 000003
【図２】
2012002801.tif 000004
【図３】
2012002801.tif 000005
【図４】
2012002801.tif 000006
【図５】
2012002801.tif 000007
【図６】
2012002801.tif 000008
【図７】
2012002801.tif 000009
【図８】
2012002801.tif 000010